(57)【要約】【課題】表面の欠陥の少ない、長寿命の有機電界発光素子及び白色発光素子を提供する。【解決手段】基板上に設けられ、光透過が可能なように設計されたメッシュ型正極と、正極に対向する負極と、正極と負極との間に設けられる有機発光層とを具備することを特徴とする有機電界発光素子によって、前記課題は解決される。【選択図】図３
2006216561.tif 000002
【特許請求の範囲】
【請求項１】
基板と、
前記基板上に設けられ、光透過が可能なように設計されたメッシュ型正極と、
前記正極に対向する負極と、
前記正極と前記負極との間に設けられる有機発光層とを具備することを特徴とする有機電界発光素子。
【請求項２】
前記負極は、前記正極に対向して光透過が可能なように設計されたメッシュ型負極であることを特徴とする請求項１に記載の有機電界発光素子。
【請求項３】
前記有機発光層は、
正孔輸送層と、
前記正孔輸送層上に設けられる活性層と、
前記活性層上に設けられる電子輸送層とを含むことを特徴とする請求項１または２に記載の有機電界発光素子。
【請求項４】
前記基板は、ガラス及び透明プラスチックのうちいずれか一つからなることを特徴とする請求項１〜３のいずれか１項に記載の有機電界発光素子。
【請求項５】
前記メッシュ型正極は、Ｐｄ、Ｎｉ、Ａｕ、Ａｇ、Ｐｔ及びＣｕからなる群から選択された少なくとも一つの物質からなることを特徴とする請求項１〜４のいずれか１項に記載の有機電界発光素子。
【請求項６】
前記メッシュ型正極は、仕事関数が４．８ｅＶより大きい金属からなることを特徴とする請求項１〜５のいずれか１項に記載の有機電界発光素子。
【請求項７】
前記メッシュ型正極は、湿式工程で製造されることを特徴とする請求項１に記載の有機電界発光素子。
【請求項８】
前記湿式工程は、
（ｉ）光触媒化合物を基板にコーティングし、光触媒フィルムを形成するステップと、
（ｉｉ）前記光触媒フィルム上に水溶性高分子化合物をコーティングし、水溶性高分子層を形成するステップと、
（ｉｉｉ）前記光触媒フィルム及び水溶性高分子層を選択的に露光し、結晶成長用核の潜在的パターンを収得するステップと、
（ｉｖ）前記結晶成長用核の潜在的パターンをメッキ処理して金属結晶を成長させ、金属パターンを収得するステップとを含むことを特徴とする請求項７に記載の有機電界発光素子。
【請求項９】
基板と、
前記基板上に設けられ、光透過が可能なように設計されたメッシュ型正極と、
前記正極に対向して光透過が可能なように設計されたメッシュ型負極と、
前記正極と前記負極との間に設けられる有機発光層とを具備する両方向に発光することを特徴とする有機電界発光素子。
【請求項１０】
基板と、
前記基板上に設けられ、光透過が可能なように設計されたメッシュ型正極と、
前記正極に対向して光透過が可能なように設計されたメッシュ型負極と、
前記正極と前記負極との間に設けられる有機発光層とを具備する第１有機電界発光部及び第２有機電界発光部、並びに
基板と、
前記基板上に設けられ、光透過が可能なように設計されたメッシュ型正極と、
前記正極に対向する負極と、
前記正極と前記負極との間に設けられる有機発光層とを具備する第３有機電界発光部が積層されなり、
前記第１、第２、および第３有機電界発光部は、それぞれ相異なる三種の色相を発光することを特徴とする白色発光素子。
【請求項１１】
前記第１、第２、および第３有機電界発光部の各メッシュ型正極のメッシュパターンは、相互にずれていることを特徴とする請求項１０に記載の白色発光素子。
【請求項１２】
前記有機発光層は、
正孔輸送層と、
前記正孔輸送層上に設けられる活性層と、
前記活性層上に設けられる電子輸送層とを含むことを特徴とする請求項１０または１１に記載の白色発光素子。
【請求項１３】
前記基板は、ガラス及び透明プラスチックのうちいずれか一つからなることを特徴とする請求項１０〜１２のいずれか１項に記載の白色発光素子。
【請求項１４】
前記メッシュ型正極は、Ｐｄ、Ｎｉ、Ａｕ、Ａｇ、Ｐｔ及びＣｕからなる群から選択された少なくとも一つの物質からなることを特徴とする請求項１０〜１３のいずれか１項に記載の白色発光素子。
【請求項１５】
前記メッシュ型正極は、仕事関数が４．８ｅＶより大きい金属からなることを特徴とする請求項１０〜１４のいずれか１項に記載の白色発光素子。
【請求項１６】
前記メッシュ型正極及びメッシュ型負極は、湿式工程で製造されることを特徴とする請求項１０〜１５のいずれか１項に記載の白色発光素子。
【請求項１７】
前記湿式工程は、
（ｉ）光触媒化合物を基板にコーティングし、光触媒フィルムを形成するステップと、
（ｉｉ）前記光触媒フィルム上に水溶性高分子化合物をコーティングし、水溶性高分子層を形成するステップと、
（ｉｉｉ）前記光触媒フィルム及び水溶性高分子層を選択的に露光し、結晶成長用核の潜在的パターンを収得するステップと、
（ｉｖ）前記結晶成長用核の潜在的パターンをメッキ処理して金属結晶を成長させ、金属パターンを収得するステップとを含むことを特徴とする請求項１６に記載の白色発光素子。
【発明の詳細な説明】
【技術分野】
【０００１】
本発明は、有機電界発光素子（ＯＬＥＤ：Ｏｒｇａｎｉｃ  Ｌｉｇｈｔ−Ｅｍｉｔｔｉｎｇ  Ｄｅｖｉｃｅ）及びこれを利用した白色発光素子に係り、さらに詳細には、パターン電極を利用したＯＬＥＤ及び白色発光素子に関する。
【背景技術】
【０００２】
カラー表示素子への応用において注目されている素子のうちの一つがＯＬＥＤである。有機化合物を使用して自発光可能な能動発光ディスプレイであるＯＬＥＤは、特許文献１に示されるように、ＴＦＴ−ＬＣＤに比べて構造と製造工程が簡単であって製造コストが低レベルであり、低い消費電力、薄い厚さ及び高い応答速度などを有する。
【０００３】
図１は、従来の面発光型ＯＬＥＤの断面図である。
【０００４】
図１を参照すれば、従来のＯＬＥＤは、ガラス基板１１０上に形成されるＩＴＯ（Ｉｎｄｉｕｍ−Ｔｉｎ−Ｏｘｉｄｅ）透明正極１２０、ＩＴＯ透明正極１２０上に形成される正孔輸送層１３０、正孔輸送層１３０上に形成される活性層１４０、活性層１４０上に形成される電子輸送層１５０、及び電子輸送層１５０上に形成されるＡｌ負極１６０を具備したことを特徴とする。前記のような従来のＯＬＥＤは、ＩＴＯ透明正極１２０から注入された正孔とＡｌ負極１６０から注入された電子とが、有機物からなる活性層１４０で再結合して励起子（ｅｘｃｉｔｏｎ）が発生し、発光する。発生した光は、直接またはＡｌ負極１６０で反射され、ＩＴＯ透明正極１２０とガラス基板１１０とを介して外部に放出される。
【特許文献１】米国特許第６，６３０，７８４号明細書
【発明の開示】
【発明が解決しようとする課題】
【０００５】
しかしながら、図２に示すように、従来の面発光型ＯＬＥＤは表面欠陥を生じ、発光時にダークスポットとして現れる。図１を参照すれば、前記従来のＯＬＥＤは、面接触の構造上、ＩＴＯ透明電極１２０上に形成された正孔輸送層１３０との接触面で欠陥が発生し、かかる欠陥は、素子の寿命を短縮させる原因になる。
【０００６】
本発明が解決しようとする技術的課題は、基板上に設けられ、光透過が可能なように設計されたメッシュ型電極を、従来複雑であって費用が多くかかった蒸着方式ではない簡単な湿式工程を利用して作り、素子の欠陥を減少させ、電極材料選択の幅が広いＯＬＥＤを提供するところにある。
【０００７】
本発明が解決しようとする他の技術的課題は、かかるＯＬＥＤを含む白色発光素子を提供するところにある。
【課題を解決するための手段】
【０００８】
本発明の望ましい一実施例によるＯＬＥＤは、基板上に設けられ、光透過が可能なように設計されたメッシュ型正極と、前記正極に対向する負極と、前記正極と前記負極との間に設けられる有機発光層とを具備する。前記負極は、前記正極に対向して光透過が可能なように設計されたメッシュ型負極でありうる。
【０００９】
本発明の望ましい一実施例による白色発光素子は、基板と、前記基板上に設けられ、光透過が可能なように設計されたメッシュ型正極と、前記正極に対向して光透過が可能なように設計されたメッシュ型負極と、前記正極と前記負極との間に設けられる有機発光層とを具備する第１有機電界発光部、及び第２有機電界発光部、並びに基板と、前記基板上に設けられ、光透過が可能なように設計されたメッシュ型正極と、前記正極に対向する負極と、前記正極と前記負極との間に設けられる有機発光層とを具備する第３有機電界発光部が積層されてなり、前記第１、第２および第３有機電界発光部は、それぞれは、相異なる三種の色相を発光する。前記各有機電界発光部の各メッシュ型正極のメッシュパターンは、相互にずれていることが望ましい。
【００１０】
前記有機発光層は、好ましくは、正孔輸送層と、前記正孔輸送層上に設けられる活性層と、前記活性層上に設けられる電子輸送層とを備える。前記正孔輸送層および前記電子輸送層は任意で用いられる。前記基板は、好ましくはガラス及び透明プラスチックのうちいずれか一つからなることができる。前記メッシュ型の正極は、好ましくは網状、くし状及びハニカム状のうち、いずれか一つの形よりなり、メッシュ型の幅（線幅）は、好ましくは一般的に１００μｍ以下であり、メッシュ型間の距離（メッシュを構成する線間の最短距離）は、好ましくは一般的に１μｍ以上となりうる。前記メッシュ型正極は、好ましくはＰｄ、Ｎｉ、Ａｕ、Ａｇ、Ｐｔ及びＣｕから選択される少なくとも一つ以上の物質からなり、好ましくは仕事関数が４．８ｅＶより大きい金属からなる。
【発明の効果】
【００１１】
本発明によるＯＬＥＤは、電極をメッシュ状とすることにより、素子の欠陥減少と寿命向上、多様な電極材料選択を提供できる。また、本発明によれば、前記のような構造のＯＬＥＤを積層して新しい構造の白色発光素子を得ることができる。
【発明を実施するための最良の形態】
【００１２】
以下、本発明の一実施例によるＯＬＥＤと白色発光素子とを添付された図面を参照しつつ次の通り説明する。
【００１３】
図３は、本発明によるＯＬＥＤを説明するための望ましい一実施例の断面図である。
【００１４】
図３を参照すれば、本発明の望ましい一実施例によるＯＬＥＤは、基板３１０上に設けられて光透過が可能なように設計されたメッシュ型正極３２０と、前記メッシュ型正極３２０に対向する負極３６０と、前記メッシュ型正極３２０と前記負極３６０との間に設けられる有機発光層３７０とを具備する。
【００１５】
前記基板３１０は、表面均一性に優れ、かつ機械的強度が大きいだけではなく、ディスプレイ用に使われるために、優秀な光透過度特性を有した物質が望ましく、例えば、シリコン、ガラス及び透明プラスチックのうちいずれか一つからなりうる。より望ましくは、基板はガラスおよび透明プラスチックのうちいずれか一つからなる。
【００１６】
前記メッシュ型正極３２０は、有機発光層３７０で発生する光が、メッシュ間の空間を介して外部に放出可能であるため、不透明電極であっても電流を容易に流すことができる物質であれば、いかなるものであってもよい。メッシュの形態は、メッシュ間から光を外部に放出できる形態、例えば、網、くし、ハニカムのような形態ならば、いかなるものでも可能である。ここで、素子の輝度は、駆動電圧、メッシュ間の間隔、及びメッシュ厚を介して調節が可能であり、メッシュ型の幅は、一般的に１００μｍ以下であり、メッシュ型間の距離は、一般的に１μｍ以上でありうる。
【００１７】
また、メッシュ型正極３２０は湿式工程で製造されることが好ましい。当該湿式工程は、光触媒化合物、例えば、ＴｉＯｘ物質を基板にコーティングし、光触媒フィルムを形成するステップと、前記光触媒フィルム上水溶性高分子化合物をコーティングし、水溶性高分子層を形成するステップと、前記光触媒フィルム及び、例えばポリビニルアルコールなどの水溶性高分子層を選択的に露光し、結晶成長用核の潜在的パターンを収得するステップと、前記結晶成長用核の潜在的パターンをメッキ処理して金属結晶を成長させ、金属パターンを収得するステップとを含む金属パターン形成方法で作製されるならば、メッシュ型正極３２０は、無電解メッキの可能な物質、例えば、Ｐｄ、Ｎｉ、Ａｕ、Ａｇ、Ｐｔ及びＣｕのうち、少なくとも一つの物質からなり、仕事関数が４．８ｅＶより大きい金属からなることが望ましい。この際、正極を構成する金属は、上記金属のみからなるものであっても、あるいは上記金属の合金からなるものであってもよい。前記光触媒化合物ＴｉＯｘとしては、好ましくはＴｉＯ２が用いられ、これを形成する有機金属物質としては、好ましくはテトライソプロピルチタネート、テトラ−ｎ−ブチルチタネート、テトラキス（２−エチル−ヘキシル）チタネート、およびポリブチルチタネートなどが用いられる。
【００１８】
図４を参照すれば、負極４１０が正極３２０に対向して光透過が可能なように設計されたメッシュ型電極である場合、これを備えたＯＬＥＤは、両方向発光が可能な素子として利用できる。ここで、負極４１０は、好ましくは一般的に仕事関数の小さいＭｇＡｇ合金やＡｌＬｉ合金、Ｃａ、Ａｌなどが使われる。
【００１９】
前記有機発光層３７０は、好ましくは、正孔輸送層３３０、正孔輸送層３３０上に設けられる活性層３４０及び活性層３４０上に設けられる電子輸送層３５０を備える。
【００２０】
前記正孔輸送層３３０は、好ましくは、正孔注入層（ＨＩＬ：Ｈｏｌｅ  Ｉｎｊｅｃｔｉｏｎ  Ｌａｙｅｒ）、正孔移送層（ＨＴＬ：Ｈｏｌｅ  Ｔｒａｎｓｐｏｒｔ  Ｌａｙｅｒ）、電子阻止層（ＥＢＬ：Ｅｌｅｃｔｒｏｎ  Ｂｌｏｃｋｉｎｇ  Ｌａｙｅｒ）のうち、少なくともいずれか一層以上の層からなる。また、正孔輸送層３３０は、好ましくは、正極から正孔を注入しやすくするために、イオン化電位が低い電子供与性分子が使われ、例えば、トリフェニルアミンを基本骨格にしたジアミン、トリアミン及びテトラアミンの誘導体からなりうる。
【００２１】
前記活性層３４０は、注入された電子と正孔との再結合によりさまざまな色の光を出す層であり、特に制限されないが、低分子系や高分子系のような物質からなりうる。
【００２２】
前記電子輸送層３５０は電子移送層（ＥＴＬ：Ｅｌｅｃｔｒｏｎ  Ｔｒａｎｓｐｏｒｔ  Ｌａｙｅｒ）、電子注入層（ＥＩＬ：Ｅｌｅｃｔｒｏｎ  Ｉｎｊｅｃｔｉｏｎ  Ｌａｙｅｒ）、正孔阻止層（ＨＢＬ：Ｈｏｌｅ  Ｂｌｏｃｋｉｎｇ  Ｌａｙｅｒ）のうち、少なくともいずれか一層以上の層からなる。電子輸送層３５０は、負極から供給された電子を活性層３４０に円滑に輸送し、かつ活性層３４０で結合できない正孔の移動を抑制して活性層３４０内の再結合機会を増やす層であり、電子親和性と電子を注入する負極との接着性とに優れる材料が望ましく、例えば、ポリブタジエン（ＰＢＤ）、トリス（８−ヒドロキシキノリノラート）アルミニウム（Ａｌｑ３）などからなりうる。
【００２３】
図５は、前記本発明の一実施例により、湿式工程で製作したメッシュ型正極の形及びＯＬＥＤが光を放出する様子を表す。
【００２４】
前記湿式工程によるメッシュ型正極または負極は、（ｉ）光触媒化合物を基板にコーティングし、光触媒フィルムを形成するステップと、（ｉｉ）前記光触媒フィルム上に水溶性高分子化合物をコーティングし、水溶性高分子層を形成するステップと、（ｉｉｉ）前記光触媒フィルム及び水溶性高分子層を選択的に露光し、結晶成長用核の潜在的パターンを収得するステップと、（ｉｖ）前記結晶成長用核の潜在的パターンをメッキ処理して金属結晶を成長させ、金属パターンを収得するステップとを含む金属パターン形成方法により製造したものである。
【００２５】
図５を参照すれば、従来の面発光型ＯＬＥＤに比べ、表面欠陥が減り、かつ明るさは、同様な輝度を表すということが分かる。また、高真空及び高温などを要する金属薄膜工程または微細形状露光工程や後続するエッチング工程などによらず、簡単な工程により速くて効率的にメッシュ型の金属電極を形成できるということが分かる。
【００２６】
前記本発明の一実施例によれば、正極をメッシュ状とすることにより、面発光型に比べて相対的に有機発光層との接触面が減り、かつ素子の欠陥が減少し、正極のメッシュ間から光が出てくる構造により、正極をなす物質選択の幅が広くなる。付随的には、ＯＬＥＤの積層構造のために、既存のバッチ（ｂａｔｃｈ）工程だけではなく、Ｒｏｌｌ  Ｔｏ  Ｒｏｌｌ工程を適用させることができ、ＯＬＥＤの製造時に多様な工程が適用可能である。
【００２７】
図６は、前記本発明の一実施例によるＯＬＥＤを順次に積層して白色発光する白色発光素子の断面図である。ここで、先に図示された図面参照符号に該当する名称と同じ名称は、同じ機能を果たす同じ部材を指すものであり、前述のところと実質的に同一なので、詳細な説明は省略する。
【００２８】
図６を参照すれば、本発明の望ましい一実施例による白色発光素子は、基板３１０上に設けられ、光透過が可能なように設計されたメッシュ型正極３２０と、前記メッシュ型正極３２０に対向して光透過が可能なように設計されたメッシュ型負極４１０と、前記メッシュ型正極３２０と前記メッシュ型負極４１０との間に設けられる有機発光層３７０とを具備する第１有機電界発光部６１０、及び第２有機電界発光部６２０が積層され、基板３１０上に設けられ、光透過が可能なように設計されたメッシュ型正極３２０と、前記メッシュ型正極３２０に対向する負極３６０と、前記メッシュ型正極３２０と負極３６０との間に設けられる有機発光層３７０とを具備する第３有機電界発光部６３０が積層され、前記各有機発光層は、相異なる三種の色相、すなわち、赤、青、緑色の光を発光する。
【００２９】
前記第１有機電界発光部６１０と第２有機電界発光部６２０は、両方向発光型であり、各有機発光層３７０から放出された光は、各電極のメッシュ間に透過が可能である。前記有機電界発光部の積層体に対向して基板３１０が積層されるように一方向発光型である第３有機電界発光部６３０が積層されれば、各有機発光層で発生した光は、第３有機電界発光部６３０の負極３６０を反射面として第３有機電界発光部６３０の負極に対向する方向に放出される。ここで、各有機発光部が順序と関係なく、赤、緑、青の色で発光すれば、素子は、外部に白色の光を放出する。前記各有機電界発光部の各メッシュ型正極は、メッシュ間に光放出が容易であり、各放出された光が好ましく混ざるようにするために、相互ずれて整列されていることが望ましい。
【００３０】
前記本発明による白色発光素子は、従来の同一平面から、赤、青、緑の光が放出される有機発光層に比べ、素子の欠陥を減少させ、素子の寿命が向上し、製造工程が単純化されうる。
【実施例】
【００３１】
以下、実施例を挙げて本発明についてさらに詳細に説明するが、それらは、単に説明の目的のためのものであり、本発明の保護範囲を制限するものであると解釈されることがあってはならない。
【００３２】
＜湿式工程による金属メッシュ型正極の形成＞
ポリブチルチタネートのイソプロパノール溶液（２．５質量％）をスピンコーティングにより透明ポリエステルフィルムに塗布し、これを１５０℃で５分間乾燥させ、フィルム厚を１００ｎｍほどに調節した。Ｐｏｌｙｓｃｉｅｎｃｅ社の分子量２５，０００であるポリビニルアルコール高分子の水溶液（５質量％）に、高分子質量に対して１質量％のトリエタノールアミンを光増感剤として添加して撹拌した後、前記のポリブチルチタネートの塗膜上にコーティングして６０℃で２分間乾燥させた。このように準備された光触媒フィルムに微細パターンが形成されているフォトマスクを介して広い波長範囲の紫外線を照射した（米国・オリエル社のＵＶ露光装備を使用）。露光後、ＰｄＣｌ２  ０．６ｇ及びＨＣｌ  １ｍｌを水１リットルに溶かして製造した溶液に浸漬し、露光部位にＰｄ金属粒子を表面に沈積させ、Ｐｄが沈積された結晶成長核のネガティブパターンを形成した。
【００３３】
上述したメッシュ状のパターンが形成されているフォトマスクを使用して準備された基板を表１の無電解ニッケルメッキ液に浸して選択的に金属配線を成長させた。収得されたパターンの基本物性は、表２に表した。このとき、厚さ測定は、Ｄｅｋｔａｋ社のαステップで、比抵抗は、４−ポイントプローブで、解像度は、光学顕微鏡でそれぞれ測定し、接着力は、スコッチテープ（ｓｃｏｔｃｈ  ｔａｐｅ）剥離実験により評価した。図５は、収得されたメッシュ型の金属パターン及びメッシュ型の金属パターンからなるＯＬＥＤが光を放出する様子の光学顕微鏡写真を表す。
【００３４】
【表１】
2006216561.tif 000003
【００３５】
【表２】
2006216561.tif 000004
＜パターニングされたＯＬＥＤの製作＞
まず、ＩＴＯをガラス基板上にコーティングした透明電極基板と、前記でのメッシュ型の金属パターン電極が形成されている基板とをそれぞれきれいに洗浄した後、ＵＶ−オゾン表面処理を１５分間実施した。
【００３６】
前記電極上部に、Ｂａｙｔｒｏｎ  Ｐ  ＡＩ４０８３（Ｂａｙｅｒ社）（ポリ（３，４−エチレンジオキシチオフェン（ＰＥＤＯＴ）の商品名）を５０ｎｍ〜１１０ｎｍほどの厚さにコーティングした後、１１０℃で約１０分間ベーキングして正孔輸送層を形成した。
【００３７】
前記正孔輸送層の上部に、ポリフルオレン系高分子ＴＳ−９をクロロベンゼン１０ｇに溶解させて調製された活性層形成用の組成物をスピンコーティングしてベーキング処理後に、真空オーブン内で溶媒を完全に除去して活性層を形成した。このとき、前記活性層形成用の組成物は、スピンコーティングに適用する前に、０．２μｍフィルタで濾過され、活性層の厚さは、前記活性層形成用の組成物の濃度と回転速度とを調節することにより、５０ｎｍ〜１００ｎｍほどの範囲になるように調節された。
【００３８】
次に、前記活性層の上部に、真空度を１×１０−６ｔｏｒｒ以下に維持しつつＣａとＡｌとを順次蒸着して負極を形成することによってＯＬＥＤを作製した。蒸着時、膜厚及び膜の成長速度は、クリスタルセンサを利用して調節した。
【００３９】
前述の過程によって作製されたＯＬＥＤは、ＩＴＯ電極またはメッシュ型金属パターン電極／正孔輸送層／活性層／Ｃａ／Ａｌの構造を有する多層型素子であり、ＩＴＯ電極上に構成された素子の発光の様子は、図２に示されている通りであるが、パターニングされたメッシュ型の金属電極により構成された素子発光の様子は、図５に示されている通りである。
【産業上の利用可能性】
【００４０】
本発明のＯＬＥＤ及び白色発光素子は、例えば、カラー表示関連の技術分野に効果的に適用可能である
【図面の簡単な説明】
【００４１】
【図１】従来の面発光型ＯＬＥＤの断面図である。
【図２】従来の面発光型ＯＬＥＤの発光時における表面欠陥を表した写真である。
【図３】本発明によるＯＬＥＤを説明するための望ましい一実施例の断面図である。
【図４】本発明による両方向発光型ＯＬＥＤの望ましい一実施例の断面図である。
【図５】本発明の一実施例により、メッシュ型の正極の形及びメッシュ型の正極によりなるＯＬＥＤが光を放出する様子を表した光学顕微鏡写真である。
【図６】本発明の一実施例によるＯＬＥＤを順次に積層して白色発光する白色発光素子の断面図である。
【符号の説明】
【００４２】
１１０    基板、
１２０    透明正極、
１３０，３３０    正孔輸送層、
１４０，３４０    活性層、
１５０，３５０    電子輸送層、
１６０    Ａｌ負極、
３１０    基板、
３２０    メッシュ型負極、
３６０    負極、
３７０    有機発光層、
４１０    メッシュ型正極、
６１０    第１有機電界発光部、
６２０    第２有機電界発光部、
６３０    第３有機電界発光部。
【図３】
2006216561.tif 000005
【図４】
2006216561.tif 000006
【図６】
2006216561.tif 000007
【図１】
2006216561.tif 000008
【図２】
2006216561.tif 000009
【図５】
2006216561.tif 000010